РЕАКЦИОННОСПОСОБНЫЙ ТЕРМОПЛАСТИЧНЫЙ ПОЛИУРЕТАН НА ОСНОВЕ БЛОКИРОВАННЫХ ИЗОЦИАНАТОВ

1. Применение композиции (Z1) для получения формованного изделия, причем эта композиция (Z1) содержит термопластичный полиуретан (TPU1), получаемый путем взаимодействия по меньшей мере компонентов (i) и (ii):
(i) по меньшей мере одной полиизоцианатной композиции,
(ii) по меньшей мере одной полиоловой композиции,
причем термопластичный полиуретан (TPU1) является твердым по меньшей мере в диапазоне температур ниже 50°C и содержит концевые группы, выбранные из группы, состоящей из концевых групп (EG1) и концевых групп (EG2), причем концевые группы (EG1) при температуре (T1) или соответственно концевые группы (EG2) при температуре (T2) могут отщепляться с образованием реакционно-способных групп на термопластичном полиуретане (TPU1), которые могут вступать в реакцию с функциональными группами термопластичного полиуретана (TPU1) или другого компонента композиции (Z1),
причем температура (T1) и температура (T2) соответственно выше или равны 60°C,
причем получение формованного изделия осуществляется с помощью аддитивной технологии на основе порошков.
2. Применение по п. 1, причем доля суммы концевых групп (EG1) и (EG2) находится в диапазоне от 0,01 до 50% мольн., в пересчете на долю уретановых групп в термопластичном полиуретане (TPU1).
3. Применение по п. 1, причем композиция (Z1) в качестве компонента (iii) содержит по меньшей мере один агент удлинения цепи, выбранный из соединений, имеющих по меньшей мере две группы, реакционноспособные по отношению к изоцианатным группам.
4. Применение по п. 1, причем полиоловая композиция содержит по меньшей мере один агент удлинения цепи, выбранный из соединений, имеющих по меньшей мере две группы, реакционноспособные по отношению к изоцианатным группам.
5. Применение по п. 1, причем агент удлинения цепи выбирают из группы, состоящей из диаминов и диолов, имеющих молекулярную массу до 500 г/моль.
6. Применение по п. 1, причем термопластичный полиуретан (TPU1) имеет молекулярную массу в диапазоне от 2000 до 50000 г/моль, определенную с помощью ГПХ.
7. Применение по п. 1, причем изоцианатная композиция содержит по меньшей мере один изоцианат, выбранный из группы, состоящей из 2,2'-, 2,4'- и/или 4,4'-дифенил-метандиизоцианата (MDI), 1,5-нафтилен-диизоцианата (NDI), 2,4- и/или 2,6-толуилендиизоцианата (TDI), 3,3'-диметил-4,4'-диизоцианат-дифенила (TODI), п-фенилендиизоцианата (PDI), гексаметилен-1,6-диизоцианата (HDI), 1-изоцианат-3,3,5-триметил-5-изоцианатметил-циклогексана и 4,4'-, 2,4'- и/или 2,2'-метилендициклогексил-диизоцианата (H12MDI) и 1-изоцианато-3,3,5-триметил-5-изоцианат-метилциклогексана (изофорондиизоцианата, IPDI) или производных этих изоцианатов.
8. Применение по п. 1, причем полиоловая композиция содержит полиол, выбранный из группы, состоящей из простых полиэфиров, сложных полиэфиров, поликапролактонов и поликарбонатов.
9. Применение по одному из пп. 1-8, причем термопластичный полиуретан находится в форме порошка со средним размером частиц d50 в диапазоне от 10 до 500 мкм.
10. Применение композиции, содержащей термопластичный полиуретан, получаемый по способу, включающему взаимодействие по меньшей мере компонентов (i) и (ii):
(i) по меньшей мере одной полиизоцианатной композиции,
(ii) по меньшей мере одной полиоловой композиции,
где полиизоцианатная композиция содержит изоцианат (I1), который имеет концевые группы (EG1), которые при температуре (T1) могут отщепляться с образованием реакционноспособных групп, или где полиоловая композиция содержит полиол, который имеет концевые группы (EG2), которые при температуре (T2) могут отщепляться с образованием реакционноспособных групп, причем полиизоцианатная композиция содержит изоцианат (I1), который имеет концевые группы (EG1), и полиоловая композиция содержит полиол, который имеет концевые группы (EG2), которые при температуре (T1) или соответственно (T2) могут расщепляться с образованием реакционноспособных групп,
и причем температура (T1) и температура (T2) соответственно выше или равны 60°C,
и взаимодействие компонентов (i) и (ii) осуществляется при температуре, которая ниже, чем температура (T1) и температура (T2),
для получения формованного изделия, причем получение формованного изделия осуществляется с помощью аддитивной технологии на основе порошков.
11. Применение по п. 10, причем термопластичный полиуретан находится в форме порошка со средним размером частиц d50 в диапазоне от 10 до 500 мкм.